(57)【特許請求の範囲】
【請求項１】
既存コンクリート構造物表面の劣化部位をはつり取り、はつり面にフレッシュモルタルまたはコンクリートからなる修復材を打設して構造物表面を修復するようにしたコンクリート構造物の補修方法において、
はつり面側に塗布される修復材中に、セメント水和生成物が増殖する作用を有するセメント結晶増殖材を混入したものを用い、その後、通常配合の修復材を打設することを特徴とするコンクリート構造物の補修方法。
【発明の詳細な説明】
【０００１】
【発明の属する技術分野】
本発明は、コンクリート構造物の補修方法に関する。
【０００２】
【従来の技術】
一般に、コンクリート構造物には、構築後の経年変化による劣化や、塩害による劣化、外力の衝突や、温度変化によるひび割れなど、種々の劣化要因がある。劣化の進行形態は、コンクリートに形成された様々な通水路付近に存在する可溶性のＣａ（ＯＨ）２（水酸化カルシウム）や、未水和セメント、低結晶セメントゲルが各種の劣化要因のターゲットとされ、さらにそれが二次反応を誘発し、鉄筋発錆などの損傷にもつながるものであるとされている。
【０００３】
これらの劣化部分の補修を行うには、ブレーカや、ウオータージェット等で表層部分における劣化コンクリート部分をはつり取った後、一般には次の手順により補修を行っていた。
（１）はつり面を洗浄・清掃
（２）アンカー・溶接金網を設置
（３）はつり面にプライマーを塗布
（４）型枠を設置
（５）モルタルあるいはコンクリートを充填
（６）養生
【発明が解決しようとする課題】
しかしながら、このような従来の方法にあっては、次に述べるような技術的課題があった。すなわち、開口部の隅角部や、断面変化点と言った応力集中の発生する位置や、その他の引張力が作用する部位では、補修後のモルタルやコンクリートにひび割れが発生し、構造物の耐久性が低下する。
【０００４】
また、以上の不具合が発生した場合には、特に応力の集中しやすい箇所などではセメントの刷込み、Ｖカットなどをおこなって、モルタル充填や樹脂注入などにより補修する必要が生じ、またこのような補修を行っても再度ひび割れが発生するおそれがあった。
【０００５】
本発明は、以上の課題を解決するものであって、その目的は、修復面における以上のひび割れの再発生を防止できるようにしたコンクリート構造物の補修方法を提供するものである。
【０００６】
【課題を解決するための手段】
以上の目的を達成するため、本発明は、既存コンクリート構造物表面の劣化部位をはつり取り、はつり面に新たなモルタルまたはコンクリートからなる修復材を打設して構造物表面を修復するようにしたコンクリート構造物の補修方法において、はつり面側に塗布される修復材中に、セメント水和生成物が増殖する作用を有するセメント結晶増殖材を混入したものを用い、その後、通常配合の修復材を打設することを特徴とする。従って、本発明方法によれば、セメント結晶増殖材がはつり取った微細ひび割れ内に回り込み、増殖して既存コンクリート構造物に対する修復材との付着性を向上できる。また、セメント結晶増殖材の特性により、既存コンクリートと修復材との付着性を高めることができる。
【０００７】
なお、本発明で言う「セメント結晶増殖材」とは、コンクリート中に含まれる水や水酸化カルシウム等と反応して不溶性のC−S−Ｈ系結晶やＭｇＳｉＯ３ 結晶等のセメント水和生成物を生成・増殖させ、これらの化合物によりコンクリート中に大小さまざまにつながった毛細孔、空隙等を充填し、繊密化する機能を持つ止水材である。
【００１１】
【発明の実施の形態】
以下、本発明の好ましい実施の形態につき、添付図面を参照して詳細に説明する。図１（ａ）〜（ｄ）は、本発明方法による補修手順を示している。
【００１２】
先ず、（ａ）に示すように、既存コンクリート構造物１の表層部において、ひび割れ発生部位などの表面劣化部位１ａが特定された場合、（ｂ）に示すように、ブレーカ、ウオータージェット等により、その表層部位を所定の深さ分はつり取り、はつり面１ｂを洗浄し、次いで、はつり面１ｂに溶接金網、アンカー２を設置する。はつり深さは、ひび割れ等の劣化の程度に応じて定める。
【００１３】
その後、（ｃ）に示すごとく、はつり面１ｂにプライマ３を塗布する。塗布は吹付けまたは刷毛塗り等による。プライマ３は、水溶性の材料からなり、その親和性により、次の修復材打設工程でのはつり面２に対する付着性を確保する機能を備えた材料である。
【００１４】
プライマ３の塗布後は、（ｄ）に示すように、その表面にフレッシュモルタルまたはコンクリートからなる修復材４を打設して、構造物１の表面を整えることにより修復が完了する。
【００１５】
以上において、塗布されるプライマ２として、主剤に対して所定割合で結晶増殖材を添加したものを用いることが好ましい。これは、はつり面１ｂにおいても、ブレーカ等の振動によって、ひび割れが生じており、結晶増殖材は、前述する結晶増殖効果によりこのひび割れ内に枝葉状に浸透して内部を充填し、止水性を発現するからである。
【００１６】
その後、修復材４として打設されるモルタルまたはコンクリートは、通常の配合比のセメント材料を混練したものを用いても良いし、結晶増殖材を所定割合で添加した材料を用いても良い。
【００１７】
結晶増殖材を添加したものを用いる場合には、打設工程を二工程に分け、第一工程、すなわち目地と接する面では、結晶増殖材を配合したものを用い、次工程で、通常のセメント材料を用いても良いし、全打設材料に結晶増殖材を添加混練したものを用いても良く、いずれの組合わせを選択することもできる。
【００１８】
以下の表は、その配合の一例を示すもので、Ｗは水、Ｃはコンクリートである。
【００１９】
【表１】
0004320943.tif 000002
【００２０】
以上の表において、結晶増殖材は、材料中に占める配合割合が大きいほど大きなひび割れ防止効果を発現するが、材料そのものの値段が高くなるため、効果対費用の割に応じて以上の配合比が最適なものとなる。
【００２１】
そして、以上の配合比で作られたモルタルまたはコンクリートは、打設後の発熱に伴う温度応カや、乾燥収縮等により目地にひび割れが誘発されると、目地の近傍に打設された修復材４中に含まれる結晶増殖材および目地表面に塗布された結晶増殖材は不溶性のＣ−Ｓ−Ｈ系結晶やＭｇＳｉＯ３結晶等を連鎖的に増殖し、誘発されたひび割れを閉塞していく。
【００２２】
このようにして、ひび割れに硬化剤を注入することなく塩素イオン、酸素、水等の劣化因子の浸入が阻止されるとともに、コンクリート中に止水板等を設けることなく水等の浸入が阻止され、強固な修復面を形成することになる。そして、その結果、構造物の耐久性を向上させることができ、また、工事全体の作業効率も向上できる。
【００２３】
【発明の効果】
以上の説明により明らかなように、本発明によるコンクリート構造物の補修方法にあっては、セメント水和生成物を連続的に増殖する作用を有するセメント結晶増殖材を用いることにより、ひび割れの再発生を防止できる。
【００２４】
また、セメント結晶増殖材をはつり面に塗布するプライマに混入することにより、セメント結晶増殖材の特性により、既存コンクリートと修復材との付着性を高めるため、既存コンクリートと、修復材との付着性の仲立ちを行う材料として好適である。
【００２５】
さらに、はつり面側に塗布される修復材中に前記セメント結晶増殖材を混入したものを用い、その後通じよう配合の修復材を打設しても良いし、打設される修復材の全体に前記結晶増殖材を混入しても良く、各種組合わせを選ぶことができる。
【図面の簡単な説明】
【図１】（ａ）〜（ｄ）は本発明方法を実施するための手順を示す断面説明図である。
【符号の説明】
１  既存コンクリート構造物
１ａ  表面劣化部位
１ｂ  はつり面
３  プライマ
４  修復材（モルタルまたはコンクリート）
【図１】
0004320943.tif 000003